(57)【要約】【課題】優れた電子写真特性を損なうことなく感光層の磨耗量と表面粗さを小さくすることで、従来のものにみられた欠点のない、多数枚印字に耐え得る電子写真感光体を提供すること。【解決手段】感光層中の結着樹脂として一般式〔Ｉ〕で表される構造を有するポリカーボネート共重合体を含有し、電荷移動剤として一般式〔ＩＩ〕若しくは一般式〔ＩＩＩ〕で表される化合物の少なくとも１つを含有することを特徴とする電子写真感光体。一般式〔Ｉ〕2005003834.tif 000039一般式〔ＩＩ〕2005003834.tif 000040一般式〔ＩＩＩ〕2005003834.tif 000041【選択図】        なし【特許請求の範囲】
【請求項１】
導電性支持体上に少なくとも電荷発生剤と電荷移動剤と結着樹脂とを有する感光層を形成した電子写真感光体において、感光層中の結着樹脂として一般式〔Ｉ〕で表される構造を有するポリカーボネート共重合体を含有し、電荷移動剤として一般式〔ＩＩ〕若しくは一般式〔ＩＩＩ〕で表される化合物の少なくとも１つを含有することを特徴とする電子写真感光体。
一般式〔Ｉ〕
【化１】
2005003834.tif 000031
〔式中、Ｒ３１は、アルキレン基、炭素数６〜１２のアリーレン基又は置換アリーレン基のいずれかを表し、Ｒ３２は水素原子、又はフッ化アルキル基を表し、ｅは、１〜２０の整数を表す。〕
一般式〔ＩＩ〕
【化２】
2005003834.tif 000032
〔式中、Ｒ２１及びＲ２２は、各々独立に置換基を有してもよい炭素数１〜６のアルキル基を表し、Ｒ２３は、水素原子又はジアルキルアミノ基のいずれかを表す。〕
一般式〔ＩＩＩ〕
【化３】
2005003834.tif 000033
〔式中、Ｒ２４〜Ｒ２７は、各々同一であっても異なっていてもよく、各々独立に水素原子、ハロゲン原子、炭素数１〜６のアルキル基若しくはアルコキシ基、又は置換基を有してもよいアリール基のいずれかを表し、Ｒ２８は水素原子、ハロゲン原子、炭素数１〜６のアルキル基若しくはアルコキシ基、置換基を有してもよいアリール基、又は置換基を有してもよいアルケニル基若しくはアルカジエニル基、又は一般式（ＩＩＩ’）のいずれかを表し、ｆは０又は１の整数を表す。〕
一般式〔ＩＩＩ’〕
【化４】
2005003834.tif 000034
（式中、Ｒ２９、Ｒ３０は、各々同一であっても異なっていてもよく、各々独立に水素原子、ハロゲン原子、炭素数１〜６のアルキル基若しくはアルコキシ基、又は置換基を有してもよいアリール基のいずれかを表し、ｎは０又は１の整数を表す。）
【請求項２】
一般式〔ＩＶ〕で表される繰り返し単位を含むポリカーボネート共重合体を含有することを特徴とする請求項１記載の電子写真感光体。
一般式〔ＩＶ〕
【化５】
2005003834.tif 000035
〔式中、Ｒ１〜Ｒ１２は、各々独立に炭素数１〜６のアルキル基又は炭素数６〜１２の芳香族炭化水素基のいずれかを表し、ａ〜ｃは２〜６の整数を表し、ｄは０〜２００の整数を表す。〕
【請求項３】
一般式〔Ｖ〕で表される繰り返し単位を含むポリカーボネート共重合体を含有することを特徴とする請求項１記載の電子写真感光体。
一般式〔Ｖ〕
【化６】
2005003834.tif 000036
〔式中、Ｒ３３〜Ｒ３６は、各々独立にハロゲン原子、炭素数１〜６のアルキル基、炭素数６〜１２のアリール基又は置換アリール基のいずれかを表し、ｇ、ｈ及びｉは、各々独立に０〜４の整数を表す。〕
【請求項４】
一般式〔ＶＩ〕で表される繰り返し単位を含むポリカーボネート共重合体を含有することを特徴とする請求項１記載の電子写真感光体。
一般式〔ＶＩ〕
【化７】
2005003834.tif 000037
（式中、Ｒ３７及びＲ３８は、各々独立にハロゲン原子、炭素数１〜６のアルキル基、炭素数６〜１２のアリール基又は置換アリール基のいずれかを表し、ｍは、各々独立に０〜４の整数を表す。ｊ、ｋは飽和炭化水素の直鎖の数を示し、１〜２０の整数である。）
【請求項５】
一般式〔ＶＩＩ〕で表される繰り返し単位を含むポリカーボネート共重合体を含有することを特徴とする請求項１記載の電子写真感光体。
一般式〔ＶＩＩ〕
【化８】
2005003834.tif 000038
〔式中、Ｒ３９〜Ｒ４２は、各々独立にハロゲン原子、炭素数１〜１２のアルキル基、シクロヘキシル基、炭素数６〜１２のアリール基又は置換アリール基のいずれかを表し、Ｂは単結合、−Ｏ−、−ＣＯ−、−Ｓ−、−ＳＯ−、−ＳＯ２−のいずれかを表し、ｐ、ｑ、ｒ及びｓは０〜４の整数である。〕
【発明の詳細な説明】
【０００１】
【発明の属する技術分野】
本発明は、例えば、複写機やレーザビームプリンタ等の電子写真装置に用いられる電子写真感光体に関し、特に有機光導電材料を用いた電子写真感光体に係るものである。
【０００２】
【従来の技術】
近年は、電子写真感光体として有機光導電物質として知られるフタロシアニンやアゾ化合物を電荷発生層として用い、さらにヒドラゾン化合物等からなる電荷移動層を積層して構成される機能分離型の有機感光体が主流になっている。
【０００３】
この有機感光体に用いる結着樹脂としては、ビスフェノールＡ型ポリカーボネート樹脂が最も一般的に用いられていた。しかしながら、結着樹脂としてビスフェノールＡ型ポリカーボネート樹脂を用いて感光層を形成させる場合には、感光層の塗工液が安定しない等の欠点がある。
【０００４】
また、この結着樹脂を用いた感光層は表面の摩擦係数が大きいため、この電子写真感光体を電子写真装置に装着して電子写真プロセスを繰り返した場合、感光層表面の残留トナーのクリーニングに一般的に用いられているクリーニングブレードが反転したり、あるいは異音を発する等の不具合が生じていた。
【０００５】
さらに、このポリカーボネート樹脂は耐油性が悪いため、電子写真装置のメンテナンス時等において、誤って感光層表面に触れてしまい指紋が付いてしまうことがあり、その場合には、指紋が付いた部分にクラックが発生して、その電子写真感光体が使用不可能となってしまうことがしばしばあった。
【０００６】
他方、塗工液の安定性を考慮して、電子写真感光体の感光層の材料としてビスフェノールＺ型ポリカーボネート樹脂を用いることも提案されている。しかし、このビスフェノールＺ型ポリカーボネート樹脂を用いてもブレードの反転、あるいは異音やクラックの発生の問題解決には至らなかった。
【０００７】
その後、シロキサン構造を有するポリカーボネート共重合体が開発され、電荷移動材と組み合わせて用いたものも提案された（例えば、特許文献１参照。）。しかしこれによっても、前記諸問題を完全に解決することはできないことがわかった。
【０００８】
さらに、電子写真感光体に対する長寿命化や電子写真装置のプロセススピードの高速化に伴い、プロセスランニングによる感光層の膜減り量を抑制するまでには至らない。膜減り量が多くなると印刷画像の濃度が低下したり、ポジメモリーなどが発生する。
【０００９】
また、感光層の表面粗さに起因すると思われるトナーフィルミングなどが発生することもしばしばである。
【００１０】
【特許文献１】
特開平５−８８３９８号公報
【００１１】
【発明が解決しようとする課題】
本発明の課題は、優れた電子写真特性を損なうことなく感光層の磨耗量と表面粗さを小さくすることで、従来のものにみられた欠点のない、多数枚印字に耐え得る電子写真感光体を提供することである。
【００１２】
【課題を解決するための手段】
本発明者等は、前記課題を解決すべく鋭意研究を重ねた結果、感光層中に結着樹脂として特定構造を有するポリカーボネート共重合体を含有し特定構造の電荷移動剤を用いた電子写真感光体が、前記従来の技術の問題点がなく、しかも長期間にわたって優れた静電特性を維持することを見い出し、本発明を完成するに至った。
【００１３】
すなわち、前記一般式〔Ｉ〕で示すフッ素原子を含有する末端構造基を有する特定のポリカーボネート共重合体樹脂を用いた感光体によれば、従来に比べ連続印字することによる感光体表面の摩擦係数の変動を小さくすることでき、多数枚印字に耐え得る電子写真感光体を提供できることがわかった。さらに主鎖のポリカーボネート共重合体樹脂の分子量は、１，０００〜１００，０００の範囲が好ましく、１００，０００以上であれば粘性が高くなりすぎ、成膜性に難がある。また、前記一般式〔ＩＩ〕若しくは一般式〔ＩＩＩ〕の電荷移動剤との組み合わせにより、相溶性、耐摩耗性を向上させ、優れた電子写真特性を提供する感光体が得られることがわかった。
【００１４】
かかる見地に基づいてなされた請求項１記載の発明は、導電性支持体上に少なくとも電荷発生剤と電荷移動剤と結着樹脂とを有する感光層を形成した電子写真感光体において、感光層中の結着樹脂として一般式〔Ｉ〕で表される構造を有するポリカーボネート共重合体を含有し、電荷移動剤として一般式〔ＩＩ〕若しくは一般式〔ＩＩＩ〕で表される化合物の少なくとも１つを含有することを特徴とする電子写真感光体である。
【００１５】
一般式〔Ｉ〕
【化９】
2005003834.tif 000002
〔式中、Ｒ３１は、アルキレン基、炭素数６〜１２のアリーレン基又は置換アリーレン基のいずれかを表し、Ｒ３２は水素原子、又はフッ化アルキル基を表し、ｅは、１〜２０の整数を表す。〕
【００１６】
一般式〔ＩＩ〕
【化１０】
2005003834.tif 000003
〔式中、Ｒ２１及びＲ２２は、各々独立に置換基を有してもよい炭素数１〜６のアルキル基を表し、Ｒ２３は、水素原子又はジアルキルアミノ基のいずれかを表す。〕
【００１７】
一般式〔ＩＩＩ〕
【化１１】
2005003834.tif 000004
〔式中、Ｒ２４〜Ｒ２７は、各々同一であっても異なっていてもよく、各々独立に水素原子、ハロゲン原子、炭素数１〜６のアルキル基若しくはアルコキシ基、又は置換基を有してもよいアリール基のいずれかを表し、Ｒ２８は水素原子、ハロゲン原子、炭素数１〜６のアルキル基若しくはアルコキシ基、置換基を有してもよいアリール基、又は置換基を有してもよいアルケニル基若しくはアルカジエニル基、又は一般式（ＩＩＩ’）のいずれかを表し、ｆは０又は１の整数を表す。〕
一般式〔ＩＩＩ’〕
【化１２】
2005003834.tif 000005
（式中、Ｒ２９、Ｒ３０は、各々同一であっても異なっていてもよく、各々独立に水素原子、ハロゲン原子、炭素数１〜６のアルキル基若しくはアルコキシ基、又は置換基を有してもよいアリール基のいずれかを表し、ｎは０又は１の整数を表す。）
【００１８】
かかる構成を有する請求項１記載の発明によると、離型性及び潤滑性が向上するため、感光層の摩擦係数が低減する。
【００１９】
また、電荷移動剤として一般式〔ＩＩ〕若しくは一般式〔ＩＩＩ〕で表される化合物を含有することによって、相溶性、環境依存性の少ない感光体を提供できる。
【００２０】
請求項２記載の発明は、一般式〔ＩＶ〕で表される繰り返し単位を含むポリカーボネート共重合体を含有することを特徴とする電子写真感光体である。
【００２１】
一般式〔ＩＶ〕
【化１３】
2005003834.tif 000006
〔式中、Ｒ１〜Ｒ１２は、各々独立に炭素数１〜６のアルキル基又は炭素数６〜１２の芳香族炭化水素基のいずれかを表し、ａ〜ｃは２〜６の整数を表し、ｄは０〜２００の整数を表す。〕
【００２２】
かかる構成を有する請求項２記載の発明によると、一般式〔Ｉ〕の特定構造基との組み合わせにより、離型性及び潤滑性を一層向上させ、感光層の摩擦係数が低減させることができる。
【００２３】
請求項３記載の発明は、一般式〔Ｖ〕で表される繰り返し単位を含むポリカーボネート共重合体を含有することを特徴とする電子写真感光体である。
【００２４】
一般式〔Ｖ〕
【化１４】
2005003834.tif 000007
〔式中、Ｒ３３〜Ｒ３６は、各々独立にハロゲン原子、炭素数１〜６のアルキル基、炭素数６〜１２のアリール基又は置換アリール基のいずれかを表し、ｇ、ｈ及びｉは、各々独立に０〜４の整数を表す。〕
【００２５】
かかる構成を有する請求項３記載の発明によると、一般式〔Ｉ〕の特定構造基との組み合わせにより、電荷移動剤との相溶性、成膜性を向上させる効果を奏する。
【００２６】
請求項４記載の発明は、、一般式〔ＶＩ〕で表される繰り返し単位を含むポリカーボネート共重合体を含有することを特徴とする電子写真感光体である。
【００２７】
一般式〔ＶＩ〕
【化１５】
2005003834.tif 000008
（式中、Ｒ３７及びＲ３８は、各々独立にハロゲン原子、炭素数１〜６のアルキル基、炭素数６〜１２のアリール基又は置換アリール基のいずれかを表し、ｍは、各々独立に０〜４の整数を表す。ｊ、ｋは飽和炭化水素の直鎖の数を示し、１〜２０の整数である。）
【００２８】
かかる構成を有する請求項４記載の発明によると、一般式〔Ｉ〕の特定構造基との組み合わせにより、電荷移動剤との相溶性、成膜性を向上させる効果を奏する。
【００２９】
請求項５記載の発明は、一般式〔ＶＩＩ〕で表される繰り返し単位を含むポリカーボネート共重合体を含有することを特徴とする電子写真感光体である。
【００３０】
一般式〔ＶＩＩ〕
【化１６】
2005003834.tif 000009
〔式中、Ｒ３９〜Ｒ４２は、各々独立にハロゲン原子、炭素数１〜１２のアルキル基、シクロヘキシル基、炭素数６〜１２のアリール基又は置換アリール基のいずれかを表し、Ｂは単結合、−Ｏ−、−ＣＯ−、−Ｓ−、−ＳＯ−、−ＳＯ２−のいずれかを表し、ｐ、ｑ、ｒ及びｓは０〜４の整数である。〕
【００３１】
かかる構成を有する請求項５記載の発明によると、一般式〔Ｉ〕の特定構造基との組み合わせにより、電荷移動剤との相溶性、成膜性を向上させる効果を奏する。
【００３２】
以下、本発明の感光層に用いられる結着樹脂として、一般式〔Ｉ〕、一般式〔ＩＶ〕、一般式〔Ｖ〕、一般式〔ＶＩ〕、一般式〔ＶＩＩ〕の具体例を次に示すが、これらに限定されるものでない。
【００３３】
【表１】
2005003834.tif 000010
【００３４】
一般式〔ＩＶ〕の具体例を以下に示す。
【化１７】
2005003834.tif 000011
【００３５】
一般式〔Ｖ〕の具体例を以下に示す。
【化１８】
2005003834.tif 000012
【００３６】
【化１９】
2005003834.tif 000013
【００３７】
【化２０】
2005003834.tif 000014
【００３８】
【化２１】
2005003834.tif 000015
【００３９】
一般式〔ＶＩ〕の具体例を以下に示す。
【化２２】
2005003834.tif 000016
【００４０】
【化２３】
2005003834.tif 000017
【００４１】
【化２４】
2005003834.tif 000018
【００４２】
一般式〔ＶＩＩ〕の具体例を以下に示す。
式〔ＶＩＩａ〕
【化２５】
2005003834.tif 000019
【００４３】
以下、本発明の感光層に用いられる電荷移動剤として、一般式〔ＩＩ〕及び一般式〔ＩＩＩ〕の具体例を示すが、これらに限定されるものでない。
【００４４】
式〔ＩＩａ〕
【化２６】
2005003834.tif 000020
【００４５】
式〔ＩＩｂ〕
【化２７】
2005003834.tif 000021
【００４６】
式〔ＩＩｃ〕
【化２８】
2005003834.tif 000022
【００４７】
式〔ＩＩＩａ〕
【化２９】
2005003834.tif 000023
【００４８】
式〔ＩＩＩｂ〕
【化３０】
2005003834.tif 000024
【００４９】
式〔ＩＩＩｃ〕
【化３１】
2005003834.tif 000025
【００５０】
式〔ＩＩＩｄ〕
【化３２】
2005003834.tif 000026
【００５１】
式〔ＩＩＩｅ〕
【化３３】
2005003834.tif 000027
【００５２】
【発明の実施の形態】
以下、本発明に係る電子写真感光体の好ましい実施の形態を詳細に説明する。本発明は、例えば、導電性支持体の上に少なくとも電荷発生剤が含有される電荷発生層が形成され、その上に少なくとも電荷移動剤が含有される電荷移動層が形成される機能分離型電子写真感光体に適用されるものである。この場合、電荷発生層と電荷移動層とにより感光層が形成される。
【００５３】
また、本発明は、電荷発生剤と電荷移動剤が同一の層に含有される単層型電子写真感光体や、電荷移動層、電荷発生層の順に積層された逆積層型電子写真感光体等に対しても適用することができる。
【００５４】
本発明に用いることができる導電性支持体としては、アルミニウム、真鍮、ステンレス鋼、ニッケル、クロム、チタン、金、銀、銅、錫、白金、モリブデン、インジウム等の金属単体やその合金の加工体や、上記金属や炭素等の導電性物質を蒸着、メッキ等の方法で処理し、導電性を持たせたプラスチック板及びフィルム、さらに酸化錫、酸化インジウム、ヨウ化アルミニウムで被覆した導電性ガラス等、種類や形状に制限されることなく、導電性を有する種々の材料を使用して導電性支持体を構成することができる。また、導電性支持体の形状については、ドラム状、棒状、板状、シート状、ベルト状のものを使用することができる。
【００５５】
一般には、円筒状のアルミニウム管単体やその表面をアルマイト処理したもの、またはアルミニウム管上またはアルマイト層上に樹脂層を形成したものがよく用いられている。この樹脂層は接着向上機能、支持体からの流れ込み電流を防止するバリヤー機能、支持体表面の欠陥被覆機能などを持つ。この樹脂層には、ポリエチレン樹脂、アクリル樹脂、エポキシ樹脂、ポリカーボネート樹脂、ポリウレタン樹脂、塩化ビニル樹脂、酢酸ビニル樹脂、ポリビニルブチラール樹脂、ポリアミド樹脂、ナイロン樹脂等の各種樹脂を用いることができる。これらの樹脂層は、単独の樹脂で構成しても良く、２種類以上の樹脂を混合したり、アルマイト処理と組み合わせて構成しても良い。また、層中に金属化合物、金属酸化物、カーボン、シリカ、樹脂粉体等を分散させることもできる。さらに、特性改善のために各種顔料、電子受容性物質や電子供与性物質等を含有させることもできる。
【００５６】
本発明に用いることができる電荷発生剤としては、ジスアゾ顔料やオキシチタニウムフタロシアニンが感度の相性が良い点で望ましいが、それに限定されるものではない。その他、例えば、セレン、セレン−テルル、セレン−砒素、アモルファスシリコン、無金属フタロシアニン、他の金属フタロシアニン顔料、モノアゾ顔料、トリスアゾ顔料、ポリアゾ顔料、インジゴ顔料、スレン顔料、トルイジン顔料、ピラゾリン顔料、ペリレン顔料、キナクリドン顔料、多環キノン顔料、ピリリウム塩等を用いることができる。
【００５７】
これらの電荷発生剤は単体で用いてもよいし、適切な光感度波長や増感作用を得るために２種類以上を混合して用いてもよい。
【００５８】
また、前記ポリカーボネート共重合体は、塩化メチレンを溶媒とする濃度０．５ｇ／ｄｌの溶液の２０℃における還元粘度（ηＳＰ／ｃ）が０．７０ｄｌ／ｇ以上であると、成膜された感光層の硬度が高くなり好ましい。
【００５９】
また、感光層の構成を積層型あるいは逆積層型とした場合には、電荷発生層及び電荷移動層の片方あるいは両方に本発明の結着樹脂が用いられてもよいが、前記結着樹脂はその特性上、最表面層に含有されると、所望の特性が十分に発揮され好ましいものである。
【００６０】
一方、本発明の電子写真感光体においては、感光層中に、上述した特定のポリカーボネート共重合体以外の結着樹脂を含有させることもできる。
【００６１】
感光層を形成するために用いることができる結着樹脂としては、熱可塑性樹脂、熱硬化性樹脂、光硬化性樹脂等が使用できる。これらの樹脂としては、ポリカーボネート樹脂、スチレン樹脂、アクリル樹脂、スチレン−アクリル樹脂、エチレン−酢酸ビニル樹脂、ポリプロピレン樹脂、塩化ビニル樹脂、塩素化ポリエーテル、塩化ビニル−酢酸ビニル樹脂、ポリエステル樹脂、フラン樹脂、ニトリル樹脂、アルキッド樹脂、ポリアセタール樹脂、ポリメチルペンテン樹脂、ポリアミド樹脂、ポリウレタン樹脂、エポキシ樹脂、ポリアリレート樹脂、ジアリレート樹脂、ポリスルホン樹脂、ポリエーテルスルホン樹脂、ポリアリルスルホン樹脂、シリコーン樹脂、ケトン樹脂、ポリビニルブチラール樹脂、ポリエーテル樹脂、フェノール樹脂、ＥＶＡ（エチレン・酢酸ビニル・共重合体）樹脂、ＡＣＳ（アクリロニトリル・塩素化ポリエチレン・スチレン）樹脂、ＡＢＳ（アクリロニトリル・ブタジエン・スチレン）樹脂、エポキシアリレート等がある。これらは、１種でも２種以上混合して使用することも可能である。また、分子量の異なった樹脂を混合して用いれば、硬度や耐摩耗性を改善できるのでより好ましい。
【００６２】
本発明の電子写真感光体は、その感光層中に電荷移動剤として一般式〔ＩＩ〕若しくは一般式〔ＩＩＩ〕で表される化合物の少なくとも１つを含有するものである。
【００６３】
この場合、電荷移動層中の一般式〔ＩＩ〕若しくは一般式〔ＩＩＩ〕で表される化合物の含有量は、結着樹脂１重量部に対し、０．３〜２．０重量部とすることが好ましく、より好ましくは０．５〜１．２重量部である。
【００６４】
この化合物の含有量が０．３重量部より少ないと、残留電位が上昇するなど電気特性が悪化する。他方、２．０重量部より多いと、耐摩耗性等の機械特性が低下する。
【００６５】
一般式〔ＩＩ〕で表される化合物のうちでも、特に式〔ＩＩｂ〕で表される化合物または式〔ＩＩＩａ〕で表される化合物が好ましい。
【００６６】
なお、一般式〔ＩＩ〕または一般式〔ＩＩＩ〕で表される化合物のうち、ＩＰ値が４．９５〜５．２５ｅＶであるものが特に好ましい。
【００６７】
さらに、本発明の電子写真感光体の感光層中には、他の電荷移動剤を添加することもできる。その場合には、感光層の感度を高めたり、残留電位を低下させることができるので、本発明の電子写真感光体の特性を改良することができる。
【００６８】
そのような特性改良のために添加できる電荷移動剤としては、ポリビニルカルバゾール、ハロゲン化ポリビニルカルバゾール、ポリビニルピレン、ポリビニルインドロキノキサリン、ポリビニルベンゾチオフェン、ポリビニルアントラセン、ポリビニルアクリジン、ポリビニルピラゾリン、ポリアセチレン、ポリチオフェン、ポリピロール、ポリフェニレン、ポリフェニレンビニレン、ポリイソチアナフテン、ポリアニリン、ポリジアセチレン、ポリヘプタジイエン、ポリピリジンジイル、ポリキノリン、ポリフェニレンスルフィド、ポリフェロセニレン、ポリペリナフチレン、ポリフタロシアニン等の導電性高分子化合物を用いることができる。
【００６９】
また、低分子化合物として、トリニトロフルオレノン、テトラシアノエチレン、テトラシアノキノジメタン、キノン、ジフェノキノン、ナフトキノン、アントラキノン及びこれらの誘導体等、アントラセン、ピレン、フェナントレン等の多環芳香族化合物、インドール、カルバゾール、イミダゾール等の含窒素複素環化合物、フルオレノン、フルオレン、オキサジアゾール、オキサゾール、ピラゾリン、トリフェニルメタン、エナミン、スチルベン、ブタジエン、ヒドラゾン、前記以外のトリフェニルアミン化合物等を電荷移動剤として添加することができる。
【００７０】
また、同様の目的の電荷移動剤として、ポリエチレンオキシド、ポリプロピレンオキシド、ポリアクリロニトリル、ポリメタクリル酸等の高分子化合物にＬｉ（リチウム）イオン等の金属イオンをドープした高分子固体電解質等を添加することもできる。
【００７１】
さらに、同様の目的の電荷移動剤として、テトラチアフルバレン−テトラシアノキノジメタンで代表される電子供与性物質と電子受容性物質で形成された有機電荷移動錯体等も用いることができる。
【００７２】
なお、前記電荷移動剤は、１種だけ添加しても、２種以上の化合物を混合して添加しても所望の感光体特性を得ることができる。
【００７３】
本発明の電子写真感光体は、光導電材料や結着樹脂の酸化劣化による特性変化、クラックの防止、機械的強度の向上の目的で、その感光層中に酸化防止剤や紫外線吸収剤を含有することが好ましい。
【００７４】
本発明に用いることができる酸化防止剤としては、２，６−ジ−ｔｅｒｔ−ブチルフェノール、２，６−ジ−ｔｅｒｔ−４−メトキシフェノール、２−ｔｅｒｔ−ブチル−４−メトキシフェノール、２，４−ジメチル−６−ｔｅｒｔ−ブチルフェノール、２，６−ジ−ｔｅｒｔ−ブチル−４−メチルフェノール、ブチル化ヒドロキシアニソール、プロピオン酸ステアリル−β−（３，５−ジ−ｔｅｒｔ−ブチル−４−ヒドロキシフェニル）、α−トコフェロール、β−トコフェロール、ｎ−オクタデシル−３−（３′−５′−ジ−ｔｅｒｔ−ブチル−４′−ヒドロキシフェニル）プロピオネート等のモノフェノール系、２，２′−メチレンビス（６−ｔｅｒｔ−ブチル−４−メチルフェノール）、４，４′−ブチリデン−ビス−（３−メチル−６−ｔｅｒｔ−ブチルフェノール）、４，４′−チオビス（６−ｔｅｒｔ−ブチル−３−メチルフェノール）、１，１，３−トリス（２−メチル−４−ヒドロキシ−５−ｔｅｒｔ−ブチルフェニル）ブタン、１，３，５−トリメチル−２，４，６−トリス（３，５−ジ−ｔｅｒｔ−ブチル−４−ヒドロキシベンジル）ベンゼン、テトラキス〔メチレン−３（３，５−ジ−ｔｅｒｔ−ブチル−４−ヒドロキシフェニル）プロピオネート〕メタン等のポリフェノール系等が好ましく、これらを１種若しくは２種以上を同時に感光層中に含有することができる。
【００７５】
また、紫外線吸収剤としては、２−（５−メチル−２−ヒドロキシフェニル）ベンゾトリアゾール、２−〔２−ヒドロキシ−３，５−ビス（α，α−ジメチルベンジル）フェニル〕−２Ｈ−ベンゾトリアゾール、２−（３，５−ジ−ｔｅｒｔ−ブチル−２−ヒドロキシフェニル）ベンゾトリアゾール、２−（３−ｔｅｒｔ−ブチル−５−メチル−２−ヒドロキシフェニル）−５−クロロベンゾトリアゾール、２−（３，５−ジ−ｔｅｒｔ−ブチル−２−ヒドロキシフェニル）−５−クロロベンゾトリアゾール、２−（３，５−ジ−ｔｅｒｔ−アミル−２−ヒドロキシフェニル）ベンゾトリアゾール、２−（２′−ヒドロキシ−５′−ｔｅｒｔ−オクチルフェニル）ベンゾトリアゾール等のベンゾトリアゾール系、サリチル酸フェニル、サリチル酸−ｐ−ｔｅｒｔ−ブチルフェニル、サリチル酸−ｐ−オクチルフェニル等のサリチル酸系が好ましく、これらを１種若しくは２種以上を同時に感光層に含有することができる。
【００７６】
また、酸化防止剤と紫外線吸収剤を同時に添加することもできる。これらの添加は感光層中であれば何れの層でもよいが、最表面の層特に電荷移動層に添加することが好ましい。
【００７７】
なお、酸化防止剤の添加量は、結着樹脂に対して３〜２０重量％とすることが好ましく、紫外線吸収剤の添加量は、結着樹脂に対して３〜３０重量％とすることが好ましい。さらに、酸化防止剤と紫外線吸収剤との両者を添加する場合には、両成分の添加量は、結着樹脂に対して５〜４０重量％とすることが好ましい。
【００７８】
前記酸化防止剤、紫外線吸収剤以外にも、ヒンダードアミン、ヒンダードフェノール化合物等の光安定剤、ジフェニルアミン化合物等の老化防止剤、界面活性剤等を感光層に添加することもできる。
【００７９】
感光層の形成方法としては、所定の感光材料と結着樹脂と共に溶媒に分散あるいは溶解して塗工液を作成し、所定の下地上に塗工する方法が一般的である。
【００８０】
塗工方法としては、浸漬塗工、カーテンフロー、バーコート、ロールコート、リングコート、スピンコート、スプレーコート等、下地の形状や塗工液の状態に合わせて行うことができる。
また、電荷発生層は真空蒸着法により形成させることもできる。
【００８１】
塗工液に使用する溶剤には、メタノール、エタノール、ｎ−プロパノール、ｉ−プロパノール、ブタノール等のアルコール類、ペンタン、ヘキサン、ヘプタン、オクタン、シクロヘキサン、シクロヘプタン等の飽和脂肪族炭化水素、トルエン、キシレン等の芳香族炭化水素、ジクロロメタン、ジクロロエタン、クロロホルム、クロロベンゼン等の塩素系炭化水素、ジメチルエーテル、ジエチルエーテル、テトラヒドロフラン（ＴＨＦ）、メトキシエタノール等のエーテル類、アセトン、メチルエチルケトン、メチルイソブチルケトン、シクロヘキサノン等のケトン類、ギ酸エチル、ギ酸プロピル、酢酸メチル、酢酸エチル、酢酸プロピル、酢酸ブチル、プロピオン酸メチル等のエステル類、Ｎ，Ｎ−ジメチルホルムアミド、ジメチルスルホキシド等がある。これらは単独で用いても、２種類以上の溶剤を混合して用いてもよい。
【００８２】
加えて、感光層の表面に、ポリビニルホルマール樹脂、ポリカーボネート樹脂、フッ素樹脂、ポリウレタン樹脂、シリコン樹脂等の有機薄膜や、シランカップリング剤の加水分解物で形成されるシロキサン構造体から成る薄膜を成膜して表面保護層を設けてもよく、その場合には、感光体の耐久性が向上するので好ましい。この表面保護層は、耐久性向上以外の他の機能を向上させるために設けてもよい。
【００８３】
【実施例】
以下、本発明に係る電子写真感光体の実施例を比較例とともに詳細に説明する。
【００８４】
〔実施例１〕
直径３０ｍｍのアルミニウムからなる円筒ドラム上に、結着樹脂としてポリビニルブチラールを用いたα型オキシチタニウムフタロシアニンの分散液を浸漬塗工により０．１μｍ塗布し、電荷発生層を形成した。
【００８５】
次いで、結着樹脂として式〔Ｉｃ〕、式〔ＩＶａ〕、式〔Ｖｂ〕及び式〔ＶＩＩａ〕で組み合わされたポリカーボネート共重合体と、電荷移動剤として式〔ＩＩｂ〕で表される化合物と、酸化防止剤として２，６−ジ−ｔｅｒｔ−ブチル−４−メチルフェノールを、ポリカーボネート共重合体／電荷移動剤／酸化防止剤＝１．０／０．８／０．１の重量比でクロロホルムに溶解して塗工液を調製した。
【００８６】
そして、浸漬塗工によりこの塗工液を塗布した後、１００℃の温度下で１時間乾燥し、２４μｍの膜厚の電荷移動層を形成した。以上のような方法で電子写真感光体を作製した。
【００８７】
〔実施例２〕
実施例１のポリカーボネート共重合体を、式〔Ｉｃ〕に代えて式〔Ｉａ〕とした他は、実施例１と同様の方法で電子写真感光体を作製した。
【００８８】
〔実施例３〕
実施例１のポリカーボネート共重合体を、式〔Ｖｂ〕に代えて式〔ＶＩａ〕とした他は、実施例１と同様の方法で電子写真感光体を作製した。
【００８９】
〔実施例４〕
実施例１の式〔ＩＩｂ〕で表される電荷移動剤に代えて、式〔ＩＩＩａ〕で表される化合物を用いた他は、実施例１と同様の方法で電子写真感光体を作製した。
【００９０】
〔比較例１〕
実施例１のポリカーボネート共重合体に代えて、式〔Ｉｃ〕を除いたものを用いた他は、実施例１と同様の方法で電子写真感光体を作製した。
【００９１】
〔比較例２〕
実施例１のポリカーボネート共重合体に代えて、式〔ＶＩａ〕のみのポリカーボネート樹脂を用いた他は、実施例１と同様の方法で電子写真感光体を作製した。
【００９２】
〔比較例３〕
実施例１のポリカーボネート共重合体に代えて、式〔Ｖｃ〕のみのポリカーボネート樹脂を用いた他は、実施例１と同様の方法で電子写真感光体を作製した。
【００９３】
〔比較例４〕
実施例１の式〔ＩＩｂ〕で表される電荷移動剤に代えて、下式〔ＶＩＩＩ〕で表されるヒドラゾン化合物を用いた他は、実施例１と同様の方法で電子写真感光体を作製した。
【００９４】
式〔ＶＩＩＩ〕
【化３４】
2005003834.tif 000028
【００９５】
評価方法
〔静電特性の測定〕
電子写真感光体評価装置（山梨電子工業社製）を用い、実施例及び比較例によって作製された電子写真感光体の初期の表面電位、感度、残留電位、暗減衰率等の静電特性を測定したが、いずれも良好な特性であった。
【００９６】
〔画像試験〕
実施例及び比較例において作製された電子写真感光体を、以下の印字試験を行った。
画像評価１
スコロトロン帯電方式により電子写真感光体を負に帯電し、レーザー露光、二成分現像方式、ブレードクリーニング方式により画像形成を行う電子写真装置に装着し、Ａ４用紙を２４０，０００枚連続印字させ、印字後の画像を評価した。その結果を表１に示す。
画像評価２
ブラシ帯電方式により電子写真感光体を負に帯電し、ＬＥＤ露光、非磁性一成分現像方式、ブレードクリーニング方式により画像形成を行う電子写真装置に装着し、Ａ４用紙を３０，０００枚間欠印字させ、印字後の画像を評価した。その結果を表２に示す。
【００９７】
前記画像評価１及び画像評価２の１枚目の印字画像と所定枚数印字後の印字画像について、画像評価１については濃度低下の有無を、画像評価２についてポジメモリー発生の有無を目視にて評価した。また、画像評価１及び画像評価２ともに、所定枚数印字後、電子写真感光体表面にトナーフィルミングが発生していないか目視にて確認した。その結果を表１及び表２に示す。
【００９８】
〔表面粗さの測定〕
実施例及び比較例において作製された電子写真感光体の表面を接触式表面粗さ計を用いて十点平均粗さＲｚを測定した。測定時期は、前記画像評価１及び画像評価２の印字前後で行った。その結果を表１及び表２に示す。なお、印字前の十点平均粗さＲｚは、実施例及び比較例とも約０．１μであった。
【００９９】
〔膜減り量の測定〕
実施例及び比較例において作製された電子写真感光体の感光層について、非接触式膜厚計を用いてその膜厚を測定した。測定時期は、前記画像評価１及び画像評価２の印字前後で行った。印字後の膜減り量Δｄは印字前膜厚ｄ０から印字後膜厚ｄ１を引いた値である。その結果を表２及び表３に示す。
【０１００】
【表２】
2005003834.tif 000029
【０１０１】
【表３】
2005003834.tif 000030
【０１０２】
表１及び表２から明らかなように、実施例１〜４は所定枚数印字後の膜厚減少が少なく、電気特性に悪影響を与えない。また、濃度低下、ポジメモリー及びトナーフィルミングが発生せず、良好な印字画像であった。
【０１０３】
【発明の効果】
以上述べたように、本発明の電子写真感光体は、表面電位や感度等の静電特性に影響されることなく、印字後の膜減り量が非常に少なく、かつ表面粗さも小さいため、濃度低下、ポジメモリー、トナーフィルミングが全く発生しない。
よって、本発明によれば、優れた電子写真特性を有し、かつ、長寿命の電子写真感光体を提供することができるものである。